КОМПОЗИЦИЯ ДИОКСИДА ЦЕРИЯ - ДИОКСИДА ЦИРКОНИЯ - ДИОКСИДА АЛЮМИНИЯ С УЛУЧШЕННОЙ ТЕРМИЧЕСКОЙ СТАБИЛЬНОСТЬЮ

1. Способ получения композиции, содержащей оксиды Аl-, Се- и Zr-, при этом способ включает стадии
(a) приготовления водного раствора смеси солей металлов церия, циркония и алюминия, причем этот водный раствор необязательно содержит один или несколько солей редкоземельных металлов, иных, чем церий,
2
2
(b) добавления к раствору, полученному на стадии (а), основания, необязательно, в присутствии НО, при температурах от 0 до 95°С, и осаждения полученных смешанных солей металлов в форме гидроксидов или оксигидроксидов,
(c) необязательного выделения осадка, полученного на стадии (b),
(d) обработки водной суспензии, полученной на стадии (b), или выделенного осадка, полученного на стадии (с), с помощью поверхностно-активного вещества, и
(e) выделения осадка, полученного на стадии (d), и обработки указанного осадка при температуре от 450 до 1200°С, отличающийся тем, что
содержание алюминия, вычисленное в пересчете на полученный оксид алюминия, находится в пределах от 35 до 80 мас.%, и
2
2
удельная площадь поверхности (удельная площадь поверхности согласно БЭТ) полученной композиции, измеренная в соответствии с DIN (Deutsche Industrie Norm) 66131, после обжига в течение 2 ч при 1100°С составляет от 55 до 80 м/г и/или, по меньшей мере, 35 м/г после обжига в течение 20 ч при 1100°С.
2. Способ по п. 1, в котором содержание алюминия, вычисленное в пересчете на полученный оксид алюминия, находится в пределах от 35 до 65 мас.%.
2
2
3. Способ по п. 1 или 2, в котором на стадии (d) выбирают поверхностно-активное вещество, которое дает в результате удельную площадь поверхности (удельная площадь поверхности согласно БЭТ) от 55 до 80 м/г для полученной композиции, измеренную в соответствии с DIN (Deutsche Industrie Norm) 66131, после обжига в течение 2 часов при 1100°С, и/или, по меньшей мере, удельную площадь поверхности (удельная площадь поверхности согласно БЭТ) 35 м/г после обжига в течение 20 часов при 1100°С.
4. Способ по п. 1 или 2, в котором водный раствор смеси солей металлов на стадии (а) приготавливают либо посредством растворения водорастворимых солей металлов, либо посредством растворения водонерастворимых солей металлов с помощью обработки кислотой.
5. Способ по п. 4, в котором указанные водорастворимые соли металлов содержат нитраты и/или галогениды и указанные водонерастворимые соли металлов содержат карбонаты и/или гидроксиды.
6. Способ по п. 1 или 2, в котором температура на стадии (b) представляет собой комнатную температуру.
7. Способ по п. 1 или 2, в котором температура на стадии (е) составляет от 600 до 1200°С.
8. Способ по п. 1 или 2, в котором содержание церия, вычисленное в пересчете на оксид церия полученной композиции, находится в пределах от 5 до 70 мас.% и остаток составляет оксид алюминия, оксид циркония и, необязательно, оксиды указанных редкоземельных металлов, иных, чем оксид церия.
9. Способ по п. 1 или 2, в котором указанное поверхностно-активное вещество представляет собой органическое поверхностно-активное вещество.
10. Способ по п. 1 или 2, в котором содержание алюминия, вычисленное в пересчете на оксид алюминия, в полученной композиции находится в пределах от 40 до 60 мас.%.
11. Композиция, которая может быть получена по п. 1-10.
12. Композиция, полученная по п. 1-10.
13. Композиция, содержащая оксиды Аl-, Се- и Zr-, отличающаяся тем, что содержание алюминия, вычисленное в пересчете на оксид алюминия, находится в пределах от 35 до 80 мас.%, и
2
2
удельная площадь поверхности (удельная площадь поверхности согласно БЭТ) композиции, измеренная в соответствии с DIN (Deutsche Industrie Norm) 66131 в течение 2 ч при 1100°С, составляет от 55 до 80 м/г и/или по меньшей мере, 35 м/г после обжига в течение 20 ч при 1100°С.
14. Композиция по п. 13, отличающаяся тем, что содержание алюминия, вычисленное в пересчете на оксид алюминия, находится в пределах от 35 до 65 мас.%.
15. Способ получения композиции, содержащей оксиды Аl-, Се- и Zr-, при этом способ включает стадии
(а) приготовления водного раствора смеси солей металлов церия, циркония и алюминия, причем этот водный раствор необязательно содержит одну или несколько солей редкоземельных металлов, иных, чем церий,
2
2
(b) добавления к раствору, полученному на стадии (а), основания, необязательно, в присутствии НО, при температурах от 0 до 95°С и осаждения полученных смешанных солей металлов в форме гидроксидов или оксигидроксидов,
(c) необязательного выделения осадка, полученного на стадии (b),
d) обработки водной суспензии, полученной на стадии (b), или выделенного осадка, полученного на стадии (с), с помощью поверхностно-активного вещества, и
(е) выделения осадка, полученного на стадии (d), и обработки указанного осадка при температуре от 450 до 1200°С,
2
отличающийся тем, что удельная площадь поверхности (удельная площадь поверхности согласно БЭТ) полученной композиции, измеренная в соответствии с DIN (Deutsche Industrie Norm) 66131, после обжига в течение 2 ч при 1100°С составляет от 55 до 80 м/г, где указанная композиция имеет содержание оксида алюминия от 40 до 60 мас.%.